СПОСОБ УТИЛИЗАЦИИ КОМПОНЕНТОВ МЕМБРАННО-ЭЛЕКТРОДНОЙ СБОРКИ ТОПЛИВНОГО ЭЛЕМЕНТА С ПЭМ

1
8
1. Способ утилизации мембранно-электродной сборки из топливного элемента с полимерной электролитной мембраной (ПЭМ), причем указанная мембранно-электродная сборка содержит пленку фторуглеродсодержащего иономера и благороднометальный катализатор на носителе, нанесенный в виде покрытия на обе стороны указанной пленки, при этом указанный способ содержит: приведение указанной мембранно-электродной сборки в контакт с растворителем, содержащим по меньшей мере один C-C-алкиловый спирт, в течение времени, достаточного для отделения указанной пленки иономера от указанного благороднометального катализатора на носителе, и извлечение отделенного благороднометального катализатора на носителе в виде неповрежденного слоя или крупных частиц.
2. Способ по п.1, в котором указанный алкиловый спирт представляет собой
3
6
C-C-алкиловый спирт.
3. Способ по п.1, в котором указанный алкиловый спирт представляет собой бутанол.
4. Способ по п.1, в котором указанный растворитель содержит смесь указанного спирта и воды.
5. Способ по п.1, в котором указанную мембранно-электродную сборку приводят в контакт с указанным растворителем посредством погружения указанной мембранно-электродной сборки в ванну указанного растворителя.
6. Способ по п.1, в котором указанный благороднометальный катализатор на носителе содержит платину на углероде.
7. Способ по п.1, в котором указанная мембранно-электродная сборка включает в себя газодиффузионные слои, расположенные на каждом покрытии благороднометального катализатора на носителе, и указанные газодиффузионные слои удаляют механическими средствами.
8. Способ по п.1, в котором указанная мембранно-электродная сборка включает в себя газодиффузионные слои, расположенные на каждом покрытии благороднометального катализатора на носителе, и указанные газодиффузионные слои удаляют водяным паром или кипячением в воде.
9. Способ по п.1, содержащий фильтрацию указанного растворителя после отделения указанной пленки иономера для извлечения указанного благороднометального катализатора на носителе в виде осадка на фильтре.
10. Способ по п.1, в котором указанную пленку фторуглеродсодержащего иономера извлекают после отделения указанной пленки иономера от указанного благороднометального катализатора.